본 발명 의 용융 탄산염 연료 전지용 연료 극 제조 방법 으로서 , 상기 a ) 단계 의 촉매 페이스트 는 결합제 , 가소제 , 호모 게나 이 저 , 분산제 및 용매 에 , 산화금 속 에 의해 지지 된 전이 금속 또는 귀금속 촉매 분말 을 첨가 하 여 제조 한 촉매 슬러리 를 가열 하 여 페이스트 화 한 것 임 을 특징 으로 하 고 , 상기 a ) 단계 의 코팅 은 연료 극 의 단 측 에 만 행해 지 도록 스프레이 코팅 , 핫 프레싱 또는 브러시 코팅 방법 을 사용 하 거나 , 단 측 코팅 및 담금 코팅 의 조합 인 것 을 특징 으로 한다 .